(57)【要約】【課題】  不織布同士の粘着性が良好で剥離し難い、良好な剥離強度を有する複合不織布であって、例えば、紙おむつや生理用ナプキン、パンティーライナー用の素材として好適に使用できる複合不織布を提供する。【解決手段】  粘着繊維を含む複合不織布であって、メルトブロー不織布、スパンボンド不織布、カード不織布およびエアーレイド不織布よりなる群から選ばれる不織布を少なくとも２層含む積層体であり、該積層体を構成する不織布のうち少なくとも１層が粘着繊維を含んでおり、該粘着繊維は、マレイン酸または無水マレイン酸でグラフト化したオレフィンポリマーを含んでいる複合不織布である。【特許請求の範囲】
【請求項１】
粘着繊維を含む複合不織布であって、
メルトブロー不織布、スパンボンド不織布、カード不織布およびエアーレイド不織布よりなる群から選ばれる不織布を少なくとも２層含む積層体であり、
該積層体を構成する不織布のうち少なくとも１層が粘着繊維を含んでおり、
該粘着繊維は、マレイン酸または無水マレイン酸でグラフト化したオレフィンポリマーで構成されていることを特徴とする複合不織布。
【請求項２】
前記粘着繊維が、モノコンポーネント繊維である請求項１に記載の複合不織布。
【請求項３】
前記粘着繊維が、バイコンポーネント繊維である請求項１に記載の複合不織布。
【請求項４】
前記粘着繊維が、芯鞘型繊維である請求項３に記載の複合不織布。
【請求項５】
前記芯鞘型繊維の鞘が、ポリエチレンと、マレイン酸または無水マレイン酸でグラフト化したポリマーとから構成されている請求項４に記載の複合不織布。
【請求項６】
前記積層体を構成する不織布の層が、熱風処理、ニードルパンチおよびウォータージェットのうち少なくとも１種の方式により交絡される請求項１に記載の複合不織布。
【請求項７】
前記した交絡を行った後の不織布の層に、さらにフィルムコーティング加工または押出しコーティングラミネート加工を施すことで形成されるものである請求項６に記載の複合不織布。
【請求項８】
前記積層体が、カード不織布を少なくとも１層含み、且つ、エアーレイド不織布を少なくとも１層含むものである請求項１〜７のいずれかに記載の複合不織布。
【請求項９】
前記積層体が、活性炭粒を含むエアーレイド不織布を少なくとも１層含むものである請求項１〜８のいずれかに記載の複合不織布。
【請求項１０】
活性炭フィルターを製造するのに用いられるものである請求項１〜９のいずれかに記載の複合不織布。
【請求項１１】
紙おむつ、生理用ナプキンまたはパンティーライナーを製造するのに用いられる請求項１〜１０のいずれかに記載の複合不織布。
【請求項１２】
ウェットティッシュ、芯地、マジックテープ（登録商標）のループ、ろ過基材または靴材を製造するのに用いられるものである請求項１に記載の複合不織布。
【請求項１３】
請求項１〜１２のいずれかに記載の複合不織布を構成要素として含むことを特徴とする複合不織布製品。
【発明の詳細な説明】
【技術分野】
【０００１】
本発明は、複合不織布、および該複合不織布を構成要素として含む複合不織布製品に関するものであり、より詳細には、マレイン酸（maleic acid）または無水マレイン酸（maleic anhydride）でグラフト化したオレフィンポリマー（olefin polymer）を含む粘着繊維を含む不織布で構成された層を含む高剥離強度の複合不織布、および該複合不織布を構成要素として含む複合不織布製品に関するものである。
【背景技術】
【０００２】
不織布は、例えば、サニタリー用品や紙おむつ、手術着等の様に、家庭用品や医療用品の素材として幅広く使用されている。
【０００３】
複合不織布は、一般に、異なる種類の繊維ウエッブが多層化された構成を有しており、ウエッブ間で繊維を絡め合わせることにより得られる。例えば、特許文献１では、主に、メルトブロー（meltblown）不織布とそれ以外の不織布とを積層して複合させており、メルトブロー不織布以外の不織布としては、スパンボンド（spunbonded）不織布やウェットレイド（wet-laid）不織布、カード（carded）不織布、エアーレイド（air-laid）不織布などが用いられている。
【０００４】
しかし公知の複合不織布は、例えばパンティーライナー等のサニタリー用品を製造する際に、不織布同士が容易に剥離してしまい、剥離強度が小さいという問題があった。
【０００５】
特許文献２や３には、バイコンポーネント繊維よりなる粘着繊維が開示されており、この粘着繊維は、ポリエステルやポリアミドよりなる芯部と、琥珀酸（succinic acid）グラフト化ポリエチレンよりなる鞘部を備えている。
【０００６】
特許文献４には、バイコンポーネント繊維よりなる粘着繊維を含む布が開示されており、この粘着繊維は、直鎖状低密度ポリエチレン（ＬＬＤＰＥ）と、マレイン酸（maleic acid）がグラフト化した高密度ポリエチレン（ＨＤＰＥ）を含んでいる。
【０００７】
特許文献５には、芯鞘型の粘着繊維が開示されており、この繊維の芯部はポリエステル、鞘部はエチレン酢酸ビニル共重合体（ethylene-vinyl acetate copolymer，ＥＶＡ）で構成されている。そして特許文献５には、この粘着繊維がその他の繊維（例えば、ポリエステル繊維など）に対して良好な粘着性を示すことが開示されており、他の繊維とブレンドすることで粘着性製品（bonded article）が得られる。
【０００８】
しかし上述の公知文献には、粘着繊維を複合不織布に適用することについては触れられておらず、複合不織布が得られることについても言及されていない。
【特許文献１】米国特許第４１９６２４５号明細書
【特許文献２】米国特許第４９５０５４１号明細書
【特許文献３】米国特許第５３７２８８５号明細書
【特許文献４】米国特許第５１８５１９９号明細書
【特許文献５】欧州特許出願公開第３６６３７９号明細書
【発明の開示】
【発明が解決しようとする課題】
【０００９】
本発明は、この様な状況に鑑みてなされたものであり、その目的は、各不織布同士の粘着性が良好で剥離し難く、良好な剥離強度を有する複合不織布を提供することにあり、例えば、紙おむつや生理用ナプキン、パンティーライナー用の素材として好適に使用できる複合不織布を提供することにある。
【００１０】
また本発明の他の目的は、良好な剥離強度を有すると共に、優れたＭＤ方向の強度（機械方向の強度）とＣＤ方向の強度（横方向の強度；ＭＤ方向に直交する方向の強度）とを有する複合不織布を提供することにあり、例えば、ウェットティッシュや芯地、マジックテープ（登録商標）のループ、ろ過基材、靴材、活性炭フィルター用の素材として好適に使用できる複合不織布を提供することにある。
【課題を解決するための手段】
【００１１】
上記課題を解決することのできた本発明に係る複合不織布とは、粘着繊維を含む複合不織布であって、メルトブロー不織布、スパンボンド不織布、カード不織布およびエアーレイド不織布よりなる群から選ばれる不織布を少なくとも２層含む積層体であり、該積層体を構成する不織布のうち少なくとも１層が粘着繊維を含んでおり、該粘着繊維は、マレイン酸（maleic acid）または無水マレイン酸（maleic anhydride）でグラフト化したオレフィンポリマー（olefin polymer）を含んでいる点に要旨を有する。
【００１２】
本発明に係る複合不織布は、例えば、紙おむつ、生理用ナプキンまたはパンティーライナー用の素材として好適に使用できる。
【発明の効果】
【００１３】
本発明によれば、不織布同士の粘着性が良好で剥離し難く、良好な剥離強度を有する複合不織布を提供できる。本発明に係る複合不織布は、例えば、紙おむつや生理用ナプキン、パンティーライナー用の素材として好適に使用できる。
【００１４】
また本発明によれば、良好な剥離強度を有すると共に、優れたＭＤ方向の強度とＣＤ方向の強度とを有する複合不織布も提供できる。こうした複合不織布は、例えば、ウェットティッシュや芯地、マジックテープのループ、ろ過基材、靴材、活性炭フィルター用の素材として好適に使用できる。
【発明を実施するための最良の形態】
【００１５】
本発明者らは、複合不織布の剥離強度を高めるべく種々検討を重ねた。その結果、不織布に特定の官能基を有する粘着繊維を配合してやればよいことを見出し、本発明を完成した。以下、本発明の作用効果について詳細に説明する。
【００１６】
本発明の複合不織布は、メルトブロー不織布、スパンボンド不織布、カード不織布およびエアーレイド不織布よりなる群から選ばれる不織布を少なくとも２層含む積層体である。かかる積層体における層は、熱風処理、ニードルパンチおよびウォータージェットのうち少なくとも１種の方式によって交絡させることができる。そしてこの交絡の工程の後に、フィルムコーティング加工（film coating）または押出しコーティングラミネーティング加工（extrusion coating laminating）を施せば、複合不織布が完成する。
【００１７】
本発明の複合不織布は、上記積層体を構成する不織布のうち少なくとも１層を粘着繊維とすることで、層同士の剥離強度を増加させることに特徴を有している。本発明に係る粘着繊維とは、マレイン酸（maleic acid）または無水マレイン酸（maleic anhydride）でグラフト化したオレフィンポリマー（olefin polymer）を含むものである。
【００１８】
本発明で用いる粘着繊維は、モノコンポーネント繊維でも良いし、バイコンポーネント繊維でもよい。
【００１９】
上記粘着繊維が、バイコンポーネント繊維の場合は、並列型（Side by side）繊維でも、芯鞘型（Sheath and core type）繊維でもよく、また、これらを混合したものでもよい。
【００２０】
本発明で用いる粘着繊維が、芯鞘型繊維の場合は、鞘が、マレイン酸（maleic acid）または無水マレイン酸（maleic anhydride）でグラフト化したオレフィンポリマー（olefin polymer）を含んでいることが重要である。鞘部を構成する化学成分を粘着性向上成分とすることで、積層体を構成する不織布同士の密着性を高めることができる。
【００２１】
なお、芯鞘型繊維の芯部を構成する素材は特に限定されず、例えば、ポリエチレンやポリプロピレン、ポリエステル、ポリアミドなどを用いることができる。但し、芯部と鞘部との間で剥離を生じさせないために、芯部と鞘部の素材は互いに親和性を有するものを用いるべきである。
【００２２】
本発明に係る複合不織布は、剥離強度が高いため、応力が加わっても積層体を構成している不織布同士が剥離し難いため、特に、紙おむつや生理用ナプキン、パンティーライナー用の素材として好適に使用できる。即ち、本発明に係る複合不織布の底部に不透水膜（例えば、ポリエチレン膜）を貼接した後、型押しし、防水層（防漏側壁）を形成すると、紙おむつや生理用ナプキン、パンティーライナー等の複合不織布製品を製造できる。
【００２３】
また本発明に係る複合不織布は、剥離強度が高く、且つ、ＭＤ方向の強度やＣＤ方向の強度も高いため、例えば、ウェットティッシュや芯地、マジックテープのループ、ろ過基材または靴材用の素材としても好適に使用される。即ち、本発明に係る複合不織布を水や適当な液体に浸せば、ウェットティッシュが得られる。本発明に係る複合不織布を芯地の素材として採用すると、該複合不織布は粘着繊維を含むため、例えばアイロン等で加熱することにより衣服等に接着でき便利である。本発明に係る複合不織布をマジックテープのループの素材として用いると、ループを構成する繊維同士の粘着性を向上させることができるため、マジックテープの使用寿命を延長できる。
【００２４】
特に、ろ過基材の素材としては、活性炭粒を含むエアーレイド不織布を少なくとも１層含む複合不織布が好適である。
【００２５】
なお、上記複合不織布を構成要素として含む複合不織布製品も本発明の範囲に入る。
【実施例】
【００２６】
以下、本発明を実施例によって更に詳細に説明するが、下記実施例は本発明を限定する性質のものではなく、前・後記の趣旨に適合し得る範囲で適当に変更して実施することも可能であり、それらはいずれも本発明の技術的範囲に含まれる。
【００２７】
比較例１（パンティーライナー用複合不織布）
下記表１に示す構成繊維よりなる不織布を得、この不織布を４層積層して複合不織布を得た。なお、下記表１に示した構成繊維について、「ＰＰ／ＰＥ芯鞘型繊維」と示した場合は、芯部はポリプロピレン（ＰＰ：polypropylene）、鞘部はポリエチレン（ＰＥ：polyethylene）で構成されていることを意味している。また「２ｄ×５１ｍｍ」と示した場合は、繊度が２デニールで、平均繊維長が５１ｍｍであることを意味しており、１デニールは、１０／９デシテックスである。
【００２８】
本発明例１（パンティーライナー用複合不織布）
下記表２に示す構成繊維よりなる不織布を得、この不織布を４層積層して複合不織布を得た。なお、下記表２に示した構成繊維について、「ＰＥＴ／ＭＰＥ芯鞘型繊維」と示した場合は、芯部はポリエステル（ＰＥＴ：polyester）、鞘部は改質ポリエチレン（ＰＥ：modified polyethylene）で構成されていることを意味している。この改質ポリエチレンとは、ポリエチレンと無水マレイン酸グラフト化ポリエチレン（ＭＰＥ：maleic anhydride grafted polyethylene）との混合物である。
【００２９】
得られた各複合不織布の厚さ、目付け（坪量）、密度を測定し、結果を下記表３に示す。また、得られた各複合不織布の剥離強度を同じ条件で測定し、結果を下記表３に示す。
【００３０】
【表１】
2005194683.tif 000002
【００３１】
【表２】
2005194683.tif 000003
【００３２】
【表３】
2005194683.tif 000004
【００３３】
表１〜３から明らかな様に、比較例１の複合不織布は本発明で規定する要件を満足していないため、剥離強度が小さい。
【００３４】
一方、本発明例１の複合不織布は、本発明で規定する粘着繊維（ＰＥＴ／ＭＰＥ芯鞘型繊維）を含む不織布を積層しているため、剥離強度が大きい。よって、パンティーライナーに用いる素材として好適に使用できる。
【００３５】
比較例２（活性炭フィルター用複合布不織布）
下記表４に示す構成繊維よりなる不織布を得、この不織布を３層積層して複合不織布を得た。
【００３６】
得られた複合不織布の目付け（坪量）を測定し、結果を下記表６に示す。また、得られた複合不織布のＭＤ方向の強度［機械方向の強度（Mechanical direction strength）］を測定し、結果を下記表６に示す。
【００３７】
本発明例２（活性炭フィルター用複合不織布）
下記表５に示す構成繊維よりなる不織布を得、この不織布を３層積層して複合不織布を得た。第２層については、ＰＥＴ／ＭＰＥ芯鞘型繊維で構成されているエアーレイド不織布と、活性炭粒で構成されているエアーレイド不織布とを第２層とした。
【００３８】
得られた複合不織布の目付け（坪量）を測定し、結果を下記表６に示す。また、得られた複合不織布のＭＤ方向の強度を上記比較例２と同じ条件で測定し、結果を下記表６に示す。
【００３９】
【表４】
2005194683.tif 000005
【００４０】
【表５】
2005194683.tif 000006
【００４１】
【表６】
2005194683.tif 000007
【００４２】
表４〜６から明らかな様に、比較例２の複合不織布は本発明で規定する要件を満足していないため、ＭＤ方向の強度が小さい。
【００４３】
一方、本発明例２の複合不織布は、本発明で規定する粘着繊維（ＰＥＴ／ＭＰＥ芯鞘型繊維）を含む不織布を積層しているため、ＭＤ方向の強度が大きい。よって、活性炭フィルターに用いる素材として好適に使用できる。
【００４４】
比較例３（ウェットティッシュ用不織布）
構成繊維として、質量％で、６５％レーヨン繊維に３５％ＰＰ／ＰＥ芯鞘型繊維を混合した繊維を用いてカード不織布を得、この不織布をウェットティッシュ用不織布とした。
【００４５】
得られた複合不織布の目付け（坪量）を測定し、結果を下記表８に示す。また、得られた複合不織布のＭＤ方向の強度を上記比較例２と同じ条件で測定すると共に、ＣＤ方向の強度［横方向の強度（Cross direction strength）］を測定し、結果を下記表８に示す。
【００４６】
本発明例３（ウェットティッシュ用複合不織布）
下記表７に示す構成繊維よりなる不織布を得、この不織布を３層積層して複合不織布を得た。第２層については、構成繊維として、質量％で、６０％レーヨン繊維に４０％ＰＥＴ／ＭＰＥ芯鞘型繊維を混合した繊維を用いてカード不織布を得た。
【００４７】
得られた複合不織布の目付け（坪量）を測定し、結果を下記表８に示す。また、得られた複合不織布のＭＤ方向の強度とＣＤ方向の強度を上記比較例３と同じ条件で測定し、結果を下記表８に示す。
【００４８】
【表７】
2005194683.tif 000008
【００４９】
【表８】
2005194683.tif 000009
【００５０】
表７〜８から明らかな様に、比較例３の不織布は本発明で規定する要件を満足していないため、ＭＤ方向の強度とＣＤ方向の強度が共に小さい。
【００５１】
一方、本発明例３の複合不織布は、本発明で規定する粘着繊維（ＰＥＴ／ＭＰＥ芯鞘型繊維）を含む不織布を積層しているため、ＭＤ方向の強度とＣＤ方向の強度が共に大きい。よって、ウェットティッシュに用いる素材として好適に使用できる。
【００５２】
本発明では好ましい実施例を上記の通り開示したが、これらは決して本発明を限定するものではなく、当該技術を熟知する者なら誰でも、本発明の精神と領域を脱しない範囲で各種の変更や潤色することができ、本発明の保護範囲は、特許請求の範囲で指定した内容を基準とする。